FR 2817075 A1 20020524 FR 0014934 A 20001120 POUDRE MICROCOMPOSITE À BASE D'UN ÉLECTROCONDUCTEUR ET D'UN FLUOROPOLYMÈRE ET OBJETS FABRIQUÉS AVEC CETTE POUDRE [Domaine de l'invention La présente invention concerne une poudre microcomposite à base d'un électroconducteur (par exemple le carbone) et d'un fluoropolymère ainsi que les objets fabriqués avec cette poudre. Plus précisément la poudre microcomposite est constituée de particules de taille de l'ordre de 0, 1 um à 0, 5 um en fluoropolymère, qui est avantageusement du PVDF, fixées sur un élément électroconducteur de taille de l'ordre de 1 à 300 um qui est avantageusement du graphite, un agrégat de noir de carbone, une fibre de carbone, un charbon actif. Cette poudre peut être obtenue par coatomisation. Elle est particulièrement utile pour la réalisation de plaques bipolaires utilisées dans les piles à combustible. Les piles à combustible (fuel cells) qui sont constituées de ces plaques bipolaires subissent des conditions sévères d'utilisation en terme de pression, de température et d'agression chimique et électrochimique. Ces plaques bipolaires doivent donc pouvoir résister à ces différentes conditions ainsi que pouvoir être manipulées facilement lors du montage de la pile à combustible. Il existe plusieurs types de fonctionnement de piles à combustibles qui génèrent des cahiers des charges différents en ce qui concerne les caractéristiques que doivent présenter les plaques bipolaires en terme de conductivité, de résistance mécanique et de perméabilité. [l'art antérieur et le problème technique Le brevet DE 3538732 décrit une électrode faite d'une pâte pouvant être étendue et constituée de 70 à 80 % en masse de poudre de carbone de taille de granulés 30 à 300 um et de 10 à 20 % en masse d'une solution de PVDF à 4 à 8% de PVDF dans le DMF (diméthylformamide) et d'au moins 5 % en masse de poudre de PTFE de taille de granulés de 10 à 100 um. La pâte est étendue sur un substrat en aluminium puis séchée par une lampe infra rouge pendant 1/2 h à 4 h. Cette électrode à base de PVDF et de carbone est perméable aux gaz et aux liquides. Dans la demande de brevet JP 08031231 A il est décrit une formulation à base de graphite sphérique, de thermodurcissable ou de thermoplastique et de noir de carbone de type ketjenblack conducteur. Le matériau présente une bonne résistance mécanique et peut être utilisé pour le moulage et le calandrage. Ce matériau est utilisable dans le domaine de la pile à combustible. Dans la demande de brevet JP 04013287 A on décrit une plaque de carbone poreuse dans les trois dimensions à hauteur de 60 à 80 % de porosité. Dans la demande de brevet JP 52122276 A on décrit une électrode préparée par dépôt sur un textile poreux de carbone anisotropique pyrolysé, lui-même recouvert d'une dispersion aqueuse de TEFLON (PTFE) et le tout est séché pour former une couche poreuse hydrophobe. Dans la demande de brevet WO 200025372 il est décrit une plaque bipolaire pour utilisation dans le domaine des piles à combustibles et provenant du moulage d'une résine vinyl ester et d'une poudre de graphite permettant d'obtenir une conductivité d'au moins 10 S/cm. Ces plaques peuvent contenir de 20 à 95% de graphite et de 0 à 5% de noir de carbone ainsi que des fibres de coton. On y décrit aussi l'utilisation de produits fluorés pour améliorer le démoulage ainsi que l'hydrophobie. Dans le brevet US 5268239 on décrit la préparation d'une plaque séparatrice. Cette plaque à base de graphite est un mélange contenant de 25 à 75% en masse de graphite et de 25 à 75% en masse de résine phénolique. Cette plaque est ensuite pyrolysée entre 800 et 1000oC, puis graphitée entre 2300oC et 3000oC. Ce brevet décrit aussi l'application d'un film de fluoropolymère pour éviter la migration de l'électrolyte. Dans la demande de brevet WO 200024075 on décrit la préparation d'un substrat, utilisable pour la préparation de membrane, ce substrat comprend une matrice de fibre poreuse, caractérisé par le fait que les fibres sont collées avec de la silice et un polymère fluoré. Il est décrit aussi le procédé, avec dans un premier temps la dispersion des fibres dans l'eau puis dans un deuxième temps le dépôt de cette dispersion pour former un réseau. Le réseau de fibres est alors séché et compacté. Une dispersion aqueuse de fluoropolymère pouvant être introduite avant ou après cette étape de séchage et compactage. Dans le brevet FR 2355381 il est décrit un procédé de préparation d'une électrode pour piles à combustible caractérisé par les étapes suivantes : (i) tout d'abord la formation d'une suspension aqueuse de particules de catalyseur, avec addition d'un agent tensio-actif cationique, puis (ii) formation d'une deuxième suspension aqueuse colloïdale de polymère hydrophobe, (iii) mélange des deux suspensions pour former une suspension aqueuse uniforme de particules de catalyseur et de particules de polymère hydrophobe. Cette suspension est alors déposée sur un support conducteur et chauffée afin de fritter la couche de catalyseur et de polymère. Dans le brevet FR 2430100 il est décrit un procédé de préparation d'une poudre sèche finement divisée caractérisée en ce qu'elle est constituée par des grains ayant une dimension maximum d'environ 5 um. Cette poudre comprend du carbone précatalysé et un polymère fluorocarboné hydrophobe, par exemple le PTFE. Cette poudre est obtenue par floculation d'une co-suspension des grains de carbone précatalysé et des grains de polymères. Dans le brevet EP 0948071 il est une méthode pour produire une électrode pour piles à combustible, ainsi qu'une poudre catalytique préparée en mélangeant une poudre fine de carbone supportant un métal catalytique avec une dispersion colloïdale d'un polymère. La suspension ainsi obtenue est séchée. Dans le brevet EP 0557259 il est décrit la préparation d'une électrode de diffusion gazeuse pour cellule électrochimique. Cette électrode est préparée à l'aide d'une poudre de noir de carbone dispersée dans un solvant organique en présence de polyéthylène soluble. La dispersion est ensuite séchée ce qui permet au polyéthylène de recouvrir la surface du noir. Ce polyéthylène est ensuite fluoré. Cette poudre de noir de carbone hydrophobe est ensuite mélangée à un noir de carbone de type acétylénique supportant un métal catalyseur ainsi que du PTFE pour former des agrégats. Ces agrégats sont ensuite pressés à 20 kg/cm et frittés à 340 C pendant 20 minutes. Dans le brevet EP 0928036 il est décrit une méthode de préparation d'électrode perméable au gaz, en effectuant une dispersion de particules de noir de carbone ou de noir de carbone supportant un catalyseur en utilisant un équipement à haut cisaillement pour l'homogénéiser tel que les microfluidlseurs puis en ajoutant un liant à la dispersion obtenue puis un agent stabilisant. Ce mélange est ensuite déposé sur un tissu électro-conducteur puis séché et fritté à 300-400oC. Dans la demande de brevet WO 200030202 il est décrit une composition moulable permettant 11préParation de plaques collectrices de courant par compression moulage, ju injection moutstge. Cette composition comprend un Sr ! ? liant polymère non fluoré ; parmi les 1 ères Litilisables on trouvera les polyphénylène sulfures, les polyphén'1 ne éther modifiés, les polymères cristaux liquides, lei polyamides, les polyirnides, les polyesters, les Il phénoliques, les réstées époxydes et les vinyl esters. Parmi les particules CI u conductrices on troupra plus partioulièrement les particules carbonées. Ces particules carbonée ont présente hauteur d'au moins 45 % en masse. Makoto Ushidans Erochem Soc., vol. 142, No. 12, December hi0 1995 a étudié la ptJParaticd'unMEA (membrane and electrode assembly), i 1 brisée sur la form'o cj coHoïde permettant d'optimiser la formation d'un ' ; ée sur la fornl, O 'il ré, eau dans la couche catalyseur et de simplifier la fabrication de la MEA. préparation par'réalisation par exempte d'un mélange de PfluOrosulfonateíonorr (PFSI) erl solutlon dans de t'éthanol est additionnée cl" : étate de butyle ("auvais solvant Dour former une solution colloïdale. s un carbone. s P'' 'é ! angé à un carbone recouvert de F'liis un carbone "E. Ce carbone couvert d e P--est réalisé en mélangeant une pension de c ' de P E ainsi qu'un surfactant, le pension e,. eP E '-factant est at ' '' ements air à 290 C. Le mélange nt s nt SÈ d deux poud C/PTFE additi ! à'a solution collo' dale du additi iti deux poud > P p-1 ce q u i 9 àrene c iti"e PFSI adsorbées par le 1 ce qUI g. run traitemen c 1--lbone favori rason tte suspension ccblioïdale est ensuite étalée sur un papier carbone qui est pressé à 130oC à 7, 5 MPa pendant 1 minute. Fischer dans Journal of applied electrochimstry 28 (1998) pp 277-282 a étudié la préparation de MEA en pulvérisant le mélange d'un starry (suspension) d'un métal catalyseur, d'une solution de Nation@ (acrylate fluoré) dans l'eau et de glycerol, sur une membrane à base de Nafion 117 @ chauffée. Les solvants sont ensuite évaporés par chauffage à 150oC. Dans le brevet US 4214969 il est décrit une plaque bipolaire pour piles à combustibles constituée de graphite et de fluoropolymère dans un ratio 2.5 : 1 à 16 : 1. Ces plaques bipolaires présentent une conductivité volumique 4. 10-3 Q. in. Ce mélange de graphite et de fluoropolymère est mélangé à sec dans un mélangeur pendant 25 minutes puis introduit dans un moule à chaud sous pression. La demande de brevet GB 2220666 décrit une méthode de coatomisaton pour la préparation de particules de noir de carbone revêtues de façon très homogène par des particules de latex synthétique. Il n'est cité aucun polymère fluoré dans la description ni dans les exemples. L'art antérieur a essentiellement décrit la réalisation de plaques bipolaires par des procédés discontinus utilisant des solvants ou des procédés ne faisant intervenir que des mélanges grossiers des différents produits utilisés dans la réalisation des plaques. L'art antérieur décrivant une coatomisation n'a pas décrit les polymères fluorés. On a maintenant trouvé une poudre microcomposite très homogène à base d'un fluoropolymère et d'un électroconducteur et que cette poudre pouvait être mise en oeuvre par les techniques telles que l'injection, l'injection transfert, l'injection moulage utilisées habituellement pour les thermoplastiques. Les objets ainsi fabriqués sont utiles dans les piles à combustibles (plaque bipolaire) et les supercapacités. Cette poudre microcomposite peut être produite par coatomisation d'une dispersion aqueuse comprenant un fluoropolymère et un électroconducteur. Le procédé ne fait intervenir aucun solvant autre que l'eau. Les avantages et autres caractéristiques de la présente invention sont exposés dans la description détaillée de l'invention qui suit. [Brève description de l'invention La présente invention concerne une poudre microcomposite comprenant des particules de 1 à 300 um d'un produit électroconducteur recouvertes de particules de 0,1 à 0,5 um d'un fluoropolymère. Selon une forme avantageuse de l'invention la poudre microcomposite comprend un produit (A) qui est un polymère ou un oligomère pouvant être solubilisé par un solvant qui n'est pas un solvant du fluoropolymère ni du produit électroconducteur. La présente invention concerne aussi les objets constitués de cette poudre. Ces objets peuvent être des plaques bipolaires de piles à combustible ou des éléments de supercapacités. [Description détaillée de l'invention S'agissant de l'élément électroconducteur ce sont tous les conducteurs de l'électricité. On peut citer à titre d'exemple les métaux, les oxydes métalliques et les produits à base de carbone. A titre d'exemple de produits à base de carbone on peut citer le graphite, les agrégats de noir de carbone, les fibres de carbone et les charbons actifs. On ne sortirait pas du cadre de l'invention en utilisant plusieurs éléments électroconducteurs par exemple ; (i) du graphite et des agrégats de noir de carbone ; (ii) du graphite, des agrégats de noir de carbone et des fibres de carbone ; (iii) des agrégats de noir de carbone et des fibres de carbone ; (iv) du graphite et des fibres de carbone. Les produits à base de carbone pouvant être utilisés sont décrits dans Handbook of fillers 2nd Edition published by Chem Tec Publishing 1999 page 62 2.1. 22, page 92 2.1. 33 et page 184 2.2. 2. De façon préférable, on pourra utiliser des graphites de taille comprise entre 20 et 50 um. Parmi les noirs de carbone pouvant être utilisés on peut citer les noirs Keten@ EC 600 JD de surface spécifique 1250 m2/gr ou Ketjen@ EC 300 J. de surface spécifique 800 m2/gr. On pourra de façon avantageuse utiliser les fibres de carbone de longueur de 150 um. S'agissant du fluoropolymère on désigne ainsi tout polymère ayant dans sa chaîne au moins un monomère choisi parmi les composés contenant un groupe vinyle capable de s'ouvrir pour se polymériser et qui contient, directement attaché à ce groupe vinyle, au moins un atome de fluor, un groupe fluoroalkyle ou un groupe fluoroalkoxy. A titre d'exemple de monomère on peut citer le fluorure de vinyle ; le fluorure de vinylidène (VF2) ; le trifluoroethylene (VF3) ; le chlorotrifluoroethylene (CTFE) ; le 1, 2-difluoroethylene ; le tetrafluoroethylene (TFE) ; l'hexafluoropropylene (HFP) ; les perf) uoro (atkyt vinyt) ethers tels que le perfluor (methyl vinyl) ether (PMVE), le perfluor (ethyl vinyl) ether (PEVE) et le perfluor (propyl vinyl) ether (PPVE) ; le perfluor (1, 3-dioxole) ; le perfluor (2,2dimethyl-1, 3-dioxole) (PDD) ; le produit de formule CF2=CFOCF2CF (CF3) OCF2CF2X dans laquelle X est SO2F, CO2H, CH20H, CH20CN ou CH20PO3H ; le produit de formule CF2=CFOCF2CF2S02F ; te produit de formule F (CF2) nCH20CF=CF2 dans laquelle n est 1,2, 3,4 or 5 ; le produit de formule R1CH20CF=CF2 dans laquelle R1 est l'hydrogene ou F (CF2) z et z vaut 1,2, 3 ou 4 ; le produit de formule R30CF=CH2 dans laquelle R3 est F (CF2) z- et z est 1,2, 3 or 4 ; le perfluorobutyl ethylene (PFBE) ; le 3,3, 3trifluoropropene et le 2-trifluoromethyl-3, 3, 3-trifluoro-1-propene. Le fluoropolymère peut être un homopolymère ou un copolymère, il peut aussi comprendre des monomères non fluorés tels que l'éthylène. Avantageusement le fluoropolymère est du PVDF homopolymère ou copolymère contenant au moins 60% en poids de VF2, le comonomère éventuel est choisi parmi les monomères fluorés cités plus haut et est avantageusement le HFP. Le fluoropolymère peut contenir des plastifiants ou des additifs, comme par exemple un plastifiant bien connu le dibutyl sébaçate. La poudre microcomposite peut comprendre, en poids, 10 à 40% de fluoropolymère pour respectivement 90 à 60% de produit électroconducteur. De façon avantageuse la poudre comprend 15 à 30% de fluoropolymère pour respectivement 85 à 70% de produit électroconducteur. Dans les proportions précédentes il s'agit du fluoropolymère contenant éventuellement des plastifiants ou des additifs. La poudre microcomposite peut contenir aussi jusqu'à 5 parties en poids pour 100 parties de l'ensemble constitué du fluoropolymère et du produit électroconducteur d'un agent porogène. A titre d'exemple d'agent porogène on peut citer le carbonate de calcium, l'azobiscarbonamide. La poudre microcomposite se présente sous forme de particules de produit électroconducteur recouvertes avantageusement de façon uniforme par des particules de fluoropolymère. Les particules de fluoropolymère-peuvent recouvrir en partie ou en totalité les particules de produit électroconducteur. La poudre contient aussi l'agent porogène éventuel. La poudre microcomposite peut être fabriquée par (co) atomisation d'une ou plusieurs emulsions ou dispersions aqueuses contenant ses différents constituants. Par exemple la poudre microcomposite de l'invention peut être fabriquée par coatomisation entre un latex de fluoropolymère (une émulsion ou une suspension) et une dispersion aqueuse de produit électroconducteur. Le latex et la dispersion sont introduits dans la tête de coatomisation selon les techniques habituelles. On peut aussi avant coatomisation faire un mélange par introduction directe du produit électroconducteur dans le latex de fluoropolymère soit encore mélanger une dispersion du produit électroconducteur et du latex de fluoropolymère. L'atomisation consiste à pulvériser une dispersion aqueuse (ou une suspension) ou même une solution dans un courant d'air chaud pour éliminer l'eau et récupérer les produits dissous, dispersés ou en suspension. Selon une forme avantageuse de l'invention la poudre microcomposite comprend un produit (A) qui est un polymère ou un oligomère pouvant être solubilisé par un solvant qui n'est pas un solvant du fluoropolymère ni du produit électroconducteur. A titre d'exemple de (A) on peut citer le poly (oxyethylène) glycol appelé communément polyéthylène glycol (PEG), avantageusement la masse Mn est comprise entre 400 et 15000 gr/mole et la température de fusion comprise entre 50 et 80oC. A titre d'exemple de PEG on peut citer le PLURIOL EO de la société BASF ou le POLYGLYKOLE 1500 de la société CARIANT. La poudre microcomposite est alors constituée d'un produit électroconducteur recouvert de particules de fluoropolymère et de (A). La poudre microcomposite peut contenir aussi jusqu'à 30 parties en poids pour 100 parties de l'ensemble constitué du fluoropolymère et du produit électroconducteur. On peut fabriquer cette poudre par coatomisation comme décrit plus haut pour les poudres sans polymère (A), il suffit d'ajouter (A) dans le latex de fluoropolymère ou dans la dispersion du produit électroconducteur. (A) se dépose alors sur le graphite par précipitation sous la forme de filament pouvant lier certaines particules d'électroconducteur. L'avantage de la présence de (A) est qu'une fois qu'un objet a été fabriqué, il suffit de l'immerger dans l'eau pour enlever (A) et créer une porosité supplémentaire. S'agissant des objets constitués de cette poudre il suffit d'extruder cette poudre avec un profil de vis peu cisaillant et à une température suffisante pour que le fluoropolymère soit à l'état fondu, par exemple 15 à 30 C au dessus de sa température de fusion. On peut aussi injecter cette poudre dans une presse à injecter avec une vis présentant un profil de type PVC en étant à une température suffisante pour que le fluoropolymère soit à l'état fondu, par exemple 15 à 40 C au dessus de sa température de fusion. S'agissant du PVDF il suffit d'extruder cette poudre à 230oC sur extrudeuse bi-vis co ou contra rotative présentant un profil de vis peu cisaillant ou de l'injecter à 240oC dans une presse à injecter avec une vis présentant un profil de type PVC. Les plaques bipolaires obtenues à l'aide de la poudre microcomposite précédente peuvent présenter une masse volumique allant de 500 à 3000 kg/m3, une résistivité comprise entre 0.01 et 1 Q. cm en résistivité volumique et de 0.01 à 0. 5 Q en résistivité surfacique. Le module de flexion des plaques bipolaires peut être compris entre 1000 et 12000 MPa et la contrainte en flexion à la rupture est comprise entre 1 et 50 MPa. Ces caractéristiques sont obtenues en ajustant les proportions et la nature des constituants. EXEMPLES : Exemple 1 : (selon l'invention) plaque perméable On part d'un latex de KYNAR@ 9000 de la société ATOFINA présentant un extrait sec à 25.4% et d'une dispersion de graphite préparée selon le mode opératoire suivant : Les produits suivants entrent en oeuvre : Le KYNAR@9000 est un PVDF homopolymère de MVFR (Melt Volume Flow Rate) 10 cm3/10 min à 230oC sous 5 kg. Un latex de Kynar 9000 (Extrait sec = 25.4%), un élément carboné, le Graphite, un antimousse (Byc 019), un surfactant (Coadis 123K). La dispersion de graphite est préparée en mélangeant l'eau, le surfactant, l'anti-mousse puis après dissolution, on ajoute la charge sous forte agitation en visant un extrait sec élevé (50%). On ajoute sous agitation modérée le latex puis on complète avec de l'eau pour obtenir une dispersion liquide facilement pompable ayant un ES (Extrait Sec) de 20%. La composition de la dispersion de graphite est donnée ci-après : 2.245kg d'eau, 1.16 g d'antimousse, 0.3 kg de surfactant (agitation modérée) puis rajouter 2.4 kg de Graphite. Agiter jusqu'à obtenir une solution liquide qui ne décante pas. Ajouter sous agitation 2.33 kg de Latex de PVDF KYNAR 9000 et 8.1 kg d'eau. Le mélange dispersion de graphite/latex de PVDF ainsi préparé est ensuite pompé sous agitation modérée puis coatomisé en utilisant les conditions opératoires suivantes : Température d'entrée du coatomiseur : 170oC Température de sortie du coatomiseur : 60 C Débit total : 17 kg/h La coatomisation, sur un atomiseur MINOR PRODUCTION@ de la société NIRO, des particules de latex de PVDF et des particules de graphite permet la préparation de 2.55 kg de poudre micro-composite de composition 80% massique de graphite et 20 % massique de PVDF. Cette poudre micro-composite est pressée à 80 kg/cm2, la plaque obtenue présente une masse volumique de 1140 kg/m3. Cette plaque est perméable à l'eau et à, l'air et présente une résistivité volumique de 0.14 item. La fig 1 représente une photo de la poudre microcomposite obtenue avant pressage. On y voit des particules de graphite de 10 à 30 um recouvertes de petites billes de PVDF. Exemple 2 : (selon l'invention) plaque dense On part d'un latex de KYNAR@ 1000 de la société ATOFINA présentant un extrait sec à 25% et d'une dispersion de graphite préparée selon le mode opératoire suivant : Les produits suivants entrent en oeuvre : Le KYNAR@1000 est un PVDF homopolymère de MVFR (Melt Volume Flow Rate) 1.1 cm3/10 min à 230oC sous 5 kg. Un latex de Kynar 1000 (Extrait sec = 25%), un élément carboné, le Graphite, un antimousse (Byc 019), un surfactant (Coadis 123K). Une dispersion de graphite est préparée en mélangeant l'eau, le surfactant, l'anti-mousse puis après dissolution, on ajoute la charge sous forte agitation en visant un extrait sec élevé (50%). On ajoute sous agitation modérée le latex puis on complète avec de l'eau pour obtenir une dispersion liquide facilement pompable (ES à 20%). La composition de la dispersion de graphite est donnée ci-après : 973 g d'eau, 0.5 g d'antimousse, 129.8 g de surfactant (agitation modérée) puis rajouter 1040g de Graphite. Agiter fortement jusqu'à obtenir une solution liquide qui ne décante pas. Ajouter sous agitation modérée 1040g de Latex de PVDF KYNAR 1000 et 3475.1 g d'eau. Le mélange dispersion de graphite/latex de PVDF ainsi préparé est ensuite pompé sous agitation modérée puis coatomisé en utilisant les conditions opératoires suivantes : Température d'entrée du coatomiseur : 170oC Température de sortie du coatomiseur : 60 C Débit total : 17 kg/h La coatomisation sur un atomiseur MINOR PRODUCTIONS de la société NIRO des particules de latex de PVDF et des particules de graphite permet la préparation de 1000 gr de poudre micro-composite de composition 80% massique de graphite et 20 % massique de PVDF. Cette poudre microcomposite est pressée, la plaque obtenue présente une masse volumique de 1630 kg/m3. Cette plaque est très peu perméable à l'eau et à l'air et présente une résistivité volumique de 0. 066 n. cm. La fig 2 représente une photo de la poudre microcomposite obtenue avant pressage. On y voit des particules de graphite de 10 à 30 um recouvertes de petites billes de PVDF. Exemple 3 : (selon l'invention) Plaque perméable à conductivité améliorée. On part d'un latex de KYNAR 9000 de la société ATOFINA présentant un extrait sec à 20.8% et d'une dispersion de graphite préparée selon le mode opératoire suivant : Les produits suivants entrent en oeuvre Un latex de Kynar 9000 (Extrait sec = 20.8%), un élément carboné, le Graphite, un antimousse, un surfactant et un noir de carbone. Une dispersion de graphite et de noir de carbone (Ketjen@ EC 600 JD) est préparée en mélangeant l'eau, le surfactant (Coadis 123K), l'anti-mousse (Byc 019) puis après dissolution, on ajoute les charges (graphite et noir de carbone) sous forte agitation en visant un extrait sec élevé (50%). On ajoute sous agitation modérée le latex puis on complète avec de l'eau pour obtenir une dispersion liquide facilement pompable (ES à 20%). La composition de la dispersion de graphite est donnée ci-après : 373.87g d'eau, 0.19g d'antimousse, 49.9 g de surfactant (agitation modérée) puis rajouter 397.5g de Graphite et 2.5 g de noir de carbone. Agiter fortement jusqu'à obtenir une solution liquide qui ne décante pas. Ajouter sous agitation modérée 479.8g de Latex de PVDF KYNAR 9000 et 1256.74 g d'eau. Le mélange dispersion de graphite/latex de PVDF ainsi préparé est ensuite pompé sous agitation modérée puis coatomisé sur un atomiseur MINOR MOBILE@ de la société NIRO en utilisant les conditions opératoires suivantes : Température d'entrée du coatomiseur : 185OC Température de sortie du coatomiseur : 65 C Air comprimé : 2. 4 bars La coatomisation des particules de latex de PVDF et des particules de graphite permet la préparation de 395 gr de poudre micro-composite à une composition de 20 % massique de PVDF, 79.5% massique de graphite et 0.5% de noir de carbone. La masse volumique est de 1210 Kg/m3 et la résistivité volumique est de 0.078 Q. cm. La figure 3 présente (en haut) une photo de la poudre avant pressage et en bas une photo agrandie d'une partie de la surface d'une particule de graphite recouverte de particules de PVDF (grosses billes blanches) et d'agrégats de noir de carbone (petites billes en grappes). Exemple 4 : (selon l'invention) Plaque perméable On part d'un latex de KYNAR 9000 de la société ATOFINA présentant un extrait sec à 21% et d'une dispersion de graphite préparée selon le mode opératoire suivant : Les produits suivants entrent en oeuvre : Un latex de Kynar 9000 (Extrait sec = 21%), un élément carboné, le Graphite, un antimousse, un surfactant et du PEG (polyethylène glycol POLYGLYKOL@ 1500 de la société CARIANT). Une dispersion de graphite est préparée en mélangeant l'eau, le surfactant (coadis 123K), l'anti-mousse (Byc 019) puis après dissolution, on ajoute la charge sous forte agitation en visant un extrait sec élevé (50%). On ajoute sous agitation modérée le latex puis de l'eau puis on complète avec une solution aqueuse de PEG à 20% d'ES pour obtenir une dispersion liquide facilement pompable (ES à 20%). La composition de la dispersion de graphite est donnée ci-après : 327.44g d'eau, 0.17g d'antimousse, 43.7 g de surfactant (agitation modérée) puis rajouter 350g de Graphite. Agiter fortement jusqu'à obtenir une solution liquide qui ne décante pas. Ajouter sous agitation modérée 416.7 g de Latex de PVDF KYNAR 9000 et 1102.75 g d'eau. Après préparation de ce slurry on ajoute 62. 5 g de PEG dissout dans 250 g d'eau. Le mélange dispersion de graphite/latex de PVDF ainsi préparé est ensuite pompé sous agitation modérée puis coatomisé sur un atomiseur MINOR MOBILE de la société NIRO en utilisant les conditions opératoires suivantes : Température d'entrée du coatomiseur : 185OC Température de sortie du coatomiseur : 65 C Air comprimé : 2.4 bars La coatomisation des particules de latex de PVDF et des particules de graphite permet la préparation de 375 gr de poudre micro-composite à une composition de 17.5 % massique de PVDF, 70 % massique de graphite et 12.5% de PEG. Cette poudre micro-composite est pressée à 80 kg/cm2, la plaque obtenue présente une masse volumique de 1410 kg/m3. Cette plaque est immergée dans l'eau à 14. 4 C pendant 113.8 heures. Après séchage à 50 C en étuve la plaque présente une densité de 1210 kg/m3. Cette plaque est perméable à l'air et à l'eau et présente une résistivité de 0.073 Q. cm. La figure 4 présente (photo du haut) une photo de la poudre microcomposite avant pressage et en bas une photo agrandie de la surface d'une particule de graphite ou l'on peut observer les particules de PVDF (les billes) ainsi que les filaments de PEG précipités lors de l'atomisation. Exemple 5 : (selon l'invention) Plaque perméable On part d'un latex de KYNAR@ 9000 de la société ATOFINA présentant un extrait sec à 21% et d'une dispersion de graphite préparée selon le mode opératoire suivant : Les produits suivants entrent en oeuvre Un latex de Kynar 9000 (Extrait sec = 21%), un élément carboné, le Graphite, un antimousse, un surfactant et du PEG (polyethylène glycol POLYGLYKOL@ 1500 de la société CARIANT). Une dispersion de graphite est préparée en mélangeant l'eau, le surfactant (Coadis 123K), l'anti-mousse (Byc 019) puis après dissolution, on ajoute la charge sous forte agitation en visant un extrait sec élevé (50%). On ajoute sous agitation modérée le latex puis de l'eau puis on complète avec une solution aqueuse de PEG à 20% d'ES pour obtenir une dispersion liquide facilement pompable (ES à 20%). La composition de la dispersion de graphite est donnée ci-après : 311.5g d'eau, 0.5g d'antimousse, 41.4 g de surfactant (agitation modérée) puis rajouter 332.5g de Graphite. Agiter fortement jusqu'à obtenir une solution liquide qui ne décante pas. Ajouter sous agitation modérée 395.2 g de Latex de PVDF KYNAR 9000 et 1132.9 g d'eau. Après préparation de ce slurry on ajoute 84.5 g de PEG dissout dans 253.5 g d'eau. Le mélange dispersion de graphite/latex de PVDF ainsi préparé est ensuite pompé sous agitation modérée puis coatomisé sur un atomiseur MINOR MOBILE@ de la société NIRO en utilisant les conditions opératoires suivantes : Température d'entrée du coatomiseur : 160oC Température de sortie du coatomiseur : 60 C Air comprimé : 2.4 bars La coatomisation des particules de latex de PVDF et des particules de graphite permet la préparation de 297.5 gr de poudre micro-composite à une composition de 16.6 % massique de PVDF, 66.5 % massique de graphite et 16.9% de PEG. Cette poudre micro-composite est alimentée en trémie pleine dans une bi-vis co-rotative ZSK, avec une filière de 3.5 mm. L'extrusion est réalisée sans aucune difficulté à 230oC, 30 tr/minute, le couple est de 15 N. m. Le jonc obtenu présente une densité de 1500 kg/m3. Exemple 6 : selon l'invention On procède comme dans l'exemple 4 en ajoutant du noir à la formulation. La poudre microcomposite ainsi préparée présente une composition de 17.5 % massique de PVDF, 69.5 % massique de graphite et 12.5% de PEG et 0.5 % de noir de carbone. REVENDICATIONS 1 Poudre microcomposite constituée de particules de 1 à 300 um d'un produit électroconducteur et de particules de 0,1 à 0, 5 um d'un fluoropolymère. 2 Poudre selon la revendication 1 dans laquelle le produit électroconducteur est choisi parmi les produits à base de carbone tels que le graphite, les agrégats de noir de carbone, les fibres de carbone et le charbon actif. 3 Poudre selon l'une quelconque des revendications précédentes dans laquelle le fluoropolymère est un PVDF homopolymère ou copolymère contenant au moins 60% en poids de VF2. 4 Poudre selon l'une quelconque des revendications précédentes dans laquelle les proportions sont, en poids, de 10 à 40% de fluoropolymère pour respectivement 90 à 60% de produit électroconducteur. 5 Poudre selon l'une quelconque des revendications précédentes contenant aussi jusqu'à 5 parties en poids d'un agent porogène pour 100 parties de l'ensemble constitué du fluoropolymère et du produit électroconducteur. 6 Poudre selon l'une quelconque des revendications précédentes comprenant un produit (A) qui est un polymère ou un oligomère pouvant être solubilisé par un solvant qui n'est pas un solvant du fluoropolymère ni du produit électroconducteur. 7 Poudre selon la revendication 6 contenant jusqu'à 30 parties en poids de (A) pour 100 parties de l'ensemble constitué du fluoropolymère et du produit électroconducteur. 8 Poudre selon la revendication 6 ou 7 dans laquelle (A) est un polyéthylèneglycol. 9 Poudre selon l'une quelconque des revendications 6 à 8 dans laquelle (A) est déposé sur le graphite par précipitation sous la forme de filaments pouvant lier certaines particules d'électroconducteur. 10 Objets constitués de la poudre de l'une quelconque des revendications précédentes. 11 Objets selon la revendication 10 qui sont des plaques bipolaires de piles à combustible, ou des éléments de supercapacités. 12 Plaques bipolaires obtenues à l'aide de la poudre microcomposite selon l'une quelconque des revendications 1 à 9 ayant une masse volumique allant de 500 à 3000 kg/m3, une résistivité comprise entre 0.01 et 1 Q. cm en résistivité volumique et de 0.01 à 0.5 a en résistivité surfacique. 13 Plaques bipolaires selon la revendication 12 ayant un module de flexion compris entre 1000 et 12000 MPa. 14 Plaques bipolaires selon la revendication 12 ou 13 ayant une contrainte en flexion à la rupture comprise entre 1 et 50 MPa. 15 Procédé de préparation de la poudre de l'une quelconque des revendications 1 à 9 par (co) atomisation d'une ou plusieurs émulsions ou dispersions aqueuses contenant ses différents constituants.